(57)【要約】【課題】電子部品やシリコンウエハなどの被着体を一時的に固定するために使用される粘着テープに使用される粘着樹脂組成物であって、光硬化前には被着体を保持するのに充分な初期粘着力を有するのに対し、光硬化を行うことにより粘着力が大幅に低下し、被着体を糊残り無く容易に剥離することが可能となる、仮固定用の光硬化性粘着樹脂組成物および粘着テープを提供する。【解決手段】被着体を一時的に固定又は保護するために使用される粘着剤であって、メチルメタクリレートとブチルアクリレートから構成されるトリブロック共重合体（Ａ）と、多官能（メタ）アクリレートモノマー（Ｂ）と、光重合開始剤（Ｃ）と、を含むことを特徴とする光硬化性粘着樹脂組成物である。【選択図】なし【特許請求の範囲】
【請求項１】
被着体を一時的に固定又は保護するために使用される粘着剤であって、メチルメタクリレートとブチルアクリレートから構成されるトリブロック共重合体（Ａ）と、多官能（メタ）アクリレートモノマー（Ｂ）と、光重合開始剤（Ｃ）と、を含むことを特徴とする光硬化性粘着樹脂組成物。
【請求項２】
前記（Ａ）の全固形分に対する配合比率が、２０〜８０重量％であることを特徴とする請求項１記載の光硬化性粘着樹脂組成物。
【請求項３】
前記光硬化性粘着樹脂組成物からなる７５μｍの粘着剤層を介して、厚さ７５μｍのＰＥＴフィルムとガラスが積層されたときの光硬化後の２５℃における１８０°引き剥がし粘着力剥離強度が、剥離速度が１０００ｍｍ／ｍｉｎの条件下０．１Ｎ／２５ｍｍ以下であることを特徴とする、請求項１または２いずれか記載の光硬化性粘着樹脂組成物。
【請求項４】
請求項１〜３いずれか記載の光硬化性粘着樹脂組成物を、プラスチックフィルム上に塗布した粘着テープであり、電子部品の製造工程で用いるキャリアテープもしくはダイシングテープであることを特徴とする粘着テープ。
【発明の詳細な説明】
【技術分野】
【０００１】
本発明は、被着体を一時的に固定又は保護するために使用される光硬化性粘着剤樹脂組成物、およびそれを用いた粘着テープに関する。
【背景技術】
【０００２】
一般に、電子部品の製造工程においては、様々な分野で粘着剤付きテープが使用されており、例えばプリント配線板に電子部品を実装する際に部品を固定するキャリアテープや、シリコンウエハーからチップにカットする際にウエハーを固定するダイシングテープなどが挙げられる。これらのテープは、電子部品やウエハーを固定する際には充分な接着力を有し、更に固定の必要がなくなった際には容易に剥離できることが求められている。
【０００３】
こうした用途への粘着剤組成物として、例えば水親和性アクリル系粘着剤と活性エネルギー線硬化性化合物と光重合開始剤と架橋剤からなる再剥離型粘着剤組成物が提案されている（特許文献1）。また製造工程において高温条件下に耐え得る耐熱性を有する粘着剤として、アクリロニトリルに由来する繰り返し単位を有するアクリル系ポリマーとエネルギー線重合性オリゴマーと重合開始剤と架橋剤からなる耐熱仮着用の粘着剤なども提案されている（特許文献２）。
【０００４】
これらは、エネルギー線を照射する前は強い粘着力を示し、被着体を適切に固定、保護する一方で、エネルギー線を照射して粘着層を硬化させると粘着力が低下し、被着体の剥離を容易にすることができるというものである。しかしながら、これらの組成物ではエネルギー線照射後の粘着力がまだ高く、粘着力を安定して更に低下させたいというニーズには答えられず、改善の余地があった。
【先行技術文献】
【特許文献】
【０００５】
【特許文献１】特開２０００−３４５１３１号公報
【特許文献２】特開２０１２−１７７０８４号公報
【発明の概要】
【発明が解決しようとする課題】
【０００６】
本発明の課題は、電子部品やシリコンウエハなどの被着体を一時的に固定するために使用される粘着テープに使用される粘着樹脂組成物であって、光硬化前には被着体を保持するのに充分な初期粘着力を有するのに対し、光硬化を行うことにより粘着力が大幅に低下し、被着体を糊残り無く容易に剥離することが可能となる仮固定用の光硬化性粘着樹脂組成物、およびそれを用いた粘着テープを提供することにある。
【課題を解決するための手段】
【０００７】
請求項１記載の発明は、被着体を一時的に固定又は保護するために使用される粘着剤であって、メチルメタクリレート（以下ＭＭＡ）とブチルアクリレート（以下ＢＡ）から構成されるトリブロック共重合体（Ａ）と、多官能（メタ）アクリレートモノマー（Ｂ）と、光重合開始剤（Ｃ）と、を含むことを特徴とする光硬化性粘着樹脂組成物を提供する。
【０００８】
請求項２記載の発明は、前記（Ａ）の全固形分に対する配合比率が、２０〜８０重量％であることを特徴とする請求項１記載の光硬化性粘着樹脂組成物を提供する。
【０００９】
請求項３記載の発明は、前記光硬化性粘着樹脂組成物からなる７５μｍの粘着剤層を介して、厚さ７５μｍのＰＥＴフィルムとガラスが積層されたときの光硬化後の２５℃における剥離速度が１０００ｍｍ／ｍｉｎの条件下で１８０°引き剥がし粘着力剥離強度が、０．１Ｎ／２５ｍｍ以下であることを特徴とする、請求項１または２いずれか記載の光硬化性粘着樹脂組成物を提供する。
【００１０】
請求項４記載の発明は、請求項１〜３いずれか記載の光硬化性粘着樹脂組成物を、プラスチックフィルム上に塗布した粘着テープであり、電子部品の製造工程で用いるキャリアテープもしくはダイシングテープであることを特徴とする粘着テープを提供する。
【発明の効果】
【００１１】
本発明の光硬化性粘着樹脂組成物は、電子部品の製造工程で被着体を一時的に固定又は保護するために用いる粘着テープに使用される粘着樹脂組成物として有用である。
【発明を実施するための形態】
【００１２】
以下本発明について詳細に説明する。
【００１３】
本発明の粘着剤樹脂組成物の構成は、ＭＭＡとＢＡから構成されるトリブロック共重合体（Ａ）と、多官能（メタ）アクリレートモノマー（Ｂ）と、光重合開始剤（Ｃ）である。なお、本明細書において（メタ）アクリレートは、アクリレートとメタクリレートの双方を包含する。
【００１４】
本発明で使用するＭＭＡとＢＡから構成されるトリブロック共重合体（Ａ）は、粘着剤を構成する主要ポリマーで、Ｐ（ポリ）ＭＭＡからなるハードセグメントと、Ｐ（ポリ）ＢＡからなるソフトセグメントから構成されており、例えばソフトセグメントの両端をハードセグメントで挟んだトリブロック構造などが挙げられる。そのためＰＭＭＡが持つ透明性や耐候性と、ＰＢＡが持つ柔軟性や接着性を併せ持つという特徴がある。
【００１５】
前記（Ａ）のＰＭＭＡの共重合比率は、光硬化前後の粘着力が適度となるよう、重量比で２０〜６０％が好ましく、２５〜５５％が更に好ましい。ＰＭＭＡの共重合比率が２０％未満の場合は、硬化物の硬度が低くなりすぎて粘着力が大きくなり剥離した時に糊残りがしやすくなり、６０％超の場合は硬度が高くなりすき粘着力が低下する傾向がある。
【００１６】
前記（Ａ）は、ＰＭＭＡ比率の異なる共重合体を２種類以上組み合わせて使用しても良い。その場合の配合比率は、単独で使用する場合と同様にＰＭＭＡ比率が目安となり、異なる共重合体の各々のＰＭＭＡ比率に、その含有比率を掛け合わせた値の和が２０重量％以上となることが好ましい（例えば、ＰＭＭＡ比率５０重量％の配合量が４０％で、ＰＭＭＡ比率３０重量％の配合量が６０％の場合は、５０重量％×０．４＋３０重量％×０．６＝３８重量％）。
【００１７】
前記（Ａ）の全固形分に対する配合比率は、２０〜８０重量％であることが好ましく、３０〜７５重量％であることが更に好ましい。２０重量％未満では光硬化前で剥離したときの糊残りが発生しやすくなり、８０重量％超では光硬化後の剥離強度を低下させにくくなる。
【００１８】
前記（Ａ）の重量平均分子量は、３００００〜１３００００が好ましく、５００００〜１０００００が更に好ましい。３００００未満では硬化物の凝集力が低すぎて皮膜強度が弱くなり、１３００００超では組成物の粘度が高くなり作業性が低下する。なお重量平均分子量（以下「Ｍｗ」と表記）はゲル透過クロマトグラフィー法により、標準ポリスチレン換算の分子量を測定、算出した。
【００１９】
市販のＭＭＡとＢＡのトリブロック共重合体としてはクラリティＬＡ４２８５、ＬＡ２２７０、ＬＡ２２５０、ＬＡ２１４０（商品名：クラレ社製）などがある。
【００２０】
本願発明で使用する多官能（メタ）アクリレート（Ｂ）は、光照射により粘着層を硬化させ、剥離強度を低下させるために配合する。例えば２官能（メタ）アクリレートとしては、（ポリ）エチレングリコールジ（メタ）アクリレート、ジエチレングリコールジ（メタ）アクリレート、トリエチレングルコールジ（メタ）アクリレート、（ポリ）プロピレングリコールジ（メタ）アクリレート、ジプロピレングリコールジ（メタ）アクリレート、トリプロピレングリコールジ（メタ）アクリレート、１．４−ブタンジオールジ（メタ）アクリレート、４．６−ヘキサンジオールジ（メタ）アクリレート、１．９−ノナンジオールジ（メタ）アクリレート、１．１０−デカンジオールジ（メタ）アクリレート、ペンタエリスリトールジ（メタ）アクリレートなどが挙げられる。
【００２１】
また３官能以上の（メタ）アクリレートとしては、トリメチロールプロパントリ（メタ）アクリレート、ペンタエリスリトールトリ（メタ）アクリレート、ジペンタエリスリトールトリ（メタ）アクリレート、イソシアヌル酸ＥＯ変性トリアクリレート、トリメチロールプロパンテトラ（メタ）アクリレート、ペンタエリスルトールテトラ（メタ）アクリレート、ジペンタエリスリトールテトラ（メタ）アクリレート、ジペンタエリスリトールペンタ（メタ）アクリレート、ジペンタエリスリトールヘキサ（メタ）アクリレートなどが挙げられ単独あるいは２種類以上を組み合わせて使用できる。これらの中では、硬化物の分子量の高分子化や反応性を高くし、硬化皮膜の剥離強度を低下させるため、３官能以上の（メタ）アクリレートを含むことが好ましく、例えばイソシアヌル酸ＥＯ変性トリアクリレート、ジペンタエリスリトールヘキサアクリレートが好適である。
【００２２】
上記（Ｂ）は多官能の光重合性オリゴマーであっても良い。例えばポリウレタン（メタ）アクリレート、ポリエステル（メタ）アクリレート、エポキシ（メタ）アクリレート、ポリエーテル（メタ）アクリレートなどが挙げられ単独あるいは２種類以上を組み合わせて使用できる。
【００２３】
本発明で使用される光重合開始剤（Ｃ）は、紫外線や電子線などの照射でラジカルを生じ、そのラジカルが重合反応のきっかけとなるもので、ベンジルケタール系、アセトフェノン系、フォスフィンオキサイド系等汎用の光重合開始剤が使用できる。重合開始剤の光吸収波長を任意に選択することによって、紫外線領域から可視光領域にいたる広い波長範囲にわたって硬化性を付与することができる。具体的にはベンジルケタール系として２．２-ジメトキシ-１．２-ジフェニルエタン-1-オンが、α−ヒドロキシアセトフェノン系として１−ヒドロキシ−シクロヘキシル−フェニル−ケトン及び１−［４−（２−ヒドロキシエトキシ）−フェニル］−２−ヒドロキシ−２−メチル−１−プロパン−１−オンが、α-アミノアセトフェノン系として２-メチル-１-(４-メチルチオフェニル)-２-モルフォリノプロパン-１-オンが、アシルフォスフィンオキサイド系として２．４．６-トリメチルベンゾイル-ジフェニル-フォスフィンオキサイド及びビス（２．４．６‐トリメチルベンゾイル）‐フェニルフォスフィンオキサイド等があり、単独または２種以上を組み合わせて使用できる。
【００２４】
これらの中では、内部硬化性に優れるアシルフェスフィンオキサイド系を含むことが好ましい。また配合量はラジカル重合性成分１００重量部に対して、０．３〜１０重量部配合することが好ましく、０．５〜５重量部がさらに好ましい。この範囲で配合する事により、組成物を効率的に硬化させる事ができる。市販品としてはＩｒｇａｃｕｒｅＴＰＯ及び同８１９（商品名：ＢＡＳＦジャパン社製）、ＯｍｎｉｒａｄＴＰＯ Ｈ（ｉＧＭ社製）などがある。
【００２５】
上記に加えて、本組成物には更にレベリング剤を含んでも良い。レベリング剤は塗膜表面に薄い膜状に広がることで溶剤の蒸発速度を制御しつつ表面張力の均一化を図り、塗膜形成まえに欠陥を直し表面のレベリングを向上させる。アクリル系、ビニル系、シリコーン系、フッ素系などがあり、これらの中では、表面張力の低下能力が高いシリコーン系が好ましい。中でもポリジメチルシロキサンを基本構造とするポリエーテル変性シリコーン系は特に好ましい。市販品としてはＢＹＫ−ＵＶ３５００（商品名：ビックケミー社製、アクリル基含有ポリエーテル変性ポリジメチルシロキサン）、ＴＥＧＯ  Ｇｌｉｄｅ  ＺＧ−４００（商品名：Ｅｖｏｎｉｃ社製、ポリエーテル変性ポリジメチルシロキサン）などがある。
【００２６】
前記レベリング剤の配合量は固形分全体に対して４０重量％以下が好ましく、３０重量％以下が更に好ましい。４０重量％超は過剰配合でコストが上がり、また逆にレベリング悪化による外観の悪化や、皮膜強度等の物性低下を招く。
【００２７】
上記に加えて、本発明の樹脂組成物は、性能を損なわない範囲で、必要に応じ帯電防止剤、粘着付与剤、酸化防止剤、難燃剤、充填剤、着色剤、消泡剤、シランカップリング剤などの各種添加剤を併用することができる。
【００２８】
本発明の樹脂組成物は、有機溶剤に溶解させた形態として使用する。使用する有機溶剤としてはＭＭＡとＢＡのブロック共重合体と相溶性に優れるものでなければならず、例えばベンゼン、トルエン、キシレンなどの芳香族類、酢酸メチル、酢酸エチル、酢酸ブチルなどの酢酸エステル類、アセトン、メチルエチルケトン（以下「ＭＥＫ」と表記）、メチルイソプロピルケトン、メチルイソブチルケトンなどのケトン類、エチレングリコールモノブチルエーテル、プロピレングリコールモノメチルエーテル（以下「ＰＧＭ」と表記）などのエーテル類を挙げることができる。これらの中では揮発のしやすさの点で酢酸エチルが好適である。有機溶剤の配合量としては、固形分で３０〜７０重量％となる量が例示されるが、この範囲を超えても良く、フィルムへの塗工に適した粘度になるよう配合すれば良い。
【００２９】
本発明の樹脂組成物を塗布する方法としては、特に制限はなく、公知のスプレーコート、ロールコート、ダイコート、エアナイフコート、ブレードコート、スピンコート、リバースコート、グラビアコート、ワイヤーバーなどの塗工法またはグラビア印刷、スクリーン印刷、オフセット印刷などの印刷法により形成できる。塗布する膜厚は、硬化膜厚として２０μm〜３００μmを例示できるが、溶剤の乾燥性及び被着物を確実に固定するため５０μm〜１００μmが好ましい。
【００３０】
本発明の樹脂組成物を塗布する基材であるプラスチックフィルムとしては種々公知なものが使用でき、例えばポリエステルフィルム、ポリエチレンフィルム、ポリプロピレンフィルム、セロファン、ジアセチルセルロースフィルム、トリアセチルセルロースフィルム、アセチルセルロースブチレートフィルム、ポリ塩化ビニルフィルム、ポリ塩化ビニリデンフィルム、ポリビニルアルコールフィルム、エチレンビニルアルコールフィルム、ポリスチレンフィルム、ポリカーボネートフィルム、ポリメチルペンテンフィルム、ポリスルフォンフィルム、ポリエーテルエーテルケトンフィルム、ポリエーテルスルフォンフィルム、ポリエーテルイミドフィルム、ポリイミドフィルム、フッソ樹脂フィルム、ナイロンフィルム、アクリルフィルム、シクロオレフィン（コ）ポリマーフィルム等を挙げることができる。また基材であるプラスチックフィルムは単層であっても、２層以上の積層体であっても良い。これらの中では、耐熱性、寸法安定性、透光性、入手性等からポリエステル系のＰＥＴフィルムが好適である。
【００３１】
本発明の樹脂組成物をプラスチックフィルム上に塗布した粘着テープは、電子部品やシリコンウエハなどの被着体に対する初期粘着力が充分に高く、光を照射し硬化させると粘着力が大幅に低下し、被着体の剥離が糊残り無く容易に出来るという特徴を有する。
【００３２】
本発明の樹脂組成物からなる７５μｍの粘着剤層を介して、厚さ７５μｍのＰＥＴフィルムとガラスが積層された際、光硬化後の２５℃における剥離速度が１０００ｍｍ／ｍｉｎの条件下で１８０°引き剥がし粘着力剥離強度は、０．１Ｎ／２５ｍｍ以下であることが好ましい。また容易に剥離できる点から、０．０８Ｎ／２５ｍｍ以下であることが更に好ましく、０．０５Ｎ／２５ｍｍ以下であることが特に好ましい。０．１Ｎ／２５ｍｍ超では剥離した際に糊残りが出やすくなる。
【００３３】
以下、本発明を実施例、比較例に基づき詳細に説明するが、具体例を示すものであって特にこれらに限定するものではない。なお表記が無い場合は、室温は２３℃相対湿度６５％の条件下で測定を行った。
【００３４】
実施例１
ＰＭＭＡとＰＢＡのトリブロック共重合体（Ａ）としてクラリティーＬＡ２２７０（商品名：クラレ社製、ＭＭＡ含有量約４０％、Ｍｗ約８００００）を、多官能（メタ）アクリレート（Ｂ）としてＤＰＨＡ（商品名：日本化薬社製、ジペンタエリスリトールヘキサアクリレート）を、光重合開始剤（Ｃ）としてＯｍｎｉｒａｄ  ＴＰＯＨ（商品名：ｉＧＭ社製、アシルフェスフィンオキサイド系）を用い、表1の配合量で固形分が６０重量％となるよう酢酸エチルで希釈し、撹拌脱泡機を用いて均一に溶解するまで攪拌して実施例１の光硬化性粘着樹脂組成物を調整した。なお配合表の単位は重量部とする。
【００３５】
実施例２〜８
実施例１で用いた材料に加え、（Ａ）としてクラリティーＬＡ２１４０（商品名：クラレ社製、ＭＭＡ含有量約２８％、Ｍｗ約８００００）及びＬＡ４２８５（商品名：クラレ社製、ＭＭＡ含有量約５０％、Ｍｗ約７００００）を、（Ｂ）としてＭ−３１５（商品名：東亞合成、イソシアヌル酸ＥＯ変性トリアクリレート）を、レベリング剤としてＢＹＫ-ＵＶ３５００（商品名：ビックケミー社製、アクリル基を有するポリエ−テル変性ポリジメチルシロキサン）およびＴＥＧＯ  Ｇｌｉｄｅ  ＺＧ−４００（商品名：Ｅｖｏｎｉｃ社製、ポリエ−テル変性ポリジメチルシロキサン）を用い、表1の配合量で固形分が６０重量％となるよう酢酸エチルで希釈し、撹拌脱泡機を用いて均一に溶解するまで攪拌して実施例２〜８の光硬化性粘着樹脂組成物を調整した。
【００３６】
比較例１〜５
実施例で用いた材料の他、アクリル系ポリマーとしてクラリティーＬＡ１１１４（商品名：クラレ社製、Ｍｗ約８００００、ジブロック構造）及びＮｅｏｃｒｙ  Ｂ−８１１（商品名：ＤＳＭ社製、ポリメチルメタクリレート、Ｍｗ約４００００）及びをＮｅｏｃｒｙ  Ｂ−７３１（商品名：ＤＳＭ社製、ポリイソブチルメタクリレート、Ｍｗ約５５０００）及びＤｅｇａｌａｎ  Ｐ２４（商品名：Ｅｖｏｎｉｃ社製、ブチルメタクリレートとメチルメタクリレートとの共重合体、Ｍｗ約１８００００）を、単官能アクリレートとしてＡＣＭＯ（商品名：ＫＪケミカルズ社製、アクリロイルモルフォリン）を用い、表1の配合量で固形分が６０重量％となるよう酢酸エチルで希釈し、撹拌脱泡機を用いて均一に溶解するまで攪拌して比較例１〜５の光硬化性粘着樹脂組成物を調整した。
【００３７】
表１
2019194286.tif 000002
【００３８】
評価方法は以下の通りとした。
【００３９】
評価用サンプルの作成
ＰＥＴフィルムであるＡ４３００（商品名：東洋紡社製、厚さ７５μｍ）上に乾燥膜厚で７５μｍとなるように光硬化性粘着樹脂組成物塗布し、１１０℃で１８０秒乾燥後、離型フィルムであるＥ７００２（商品名：東洋紡社製、厚さ５０μｍ）でラミネートして、粘着シートを作成した。その後剥離フィルムをはがし厚さ２ｍｍのガラス板に貼り合せた。
【００４０】
ＵＶ硬化前剥離強度：ＰＥＴフィルムを２５ｍｍ幅にカットした評価用サンプルを用い、２３℃の環境下、剥離スピード１０００ｍｍ／分での１８０°剥離強度を測定し、０．１Ｎ以上を○、０．１Ｎ未満を×とした。
【００４１】
ＵＶ硬化後剥離強度：フュージョンＵＶシステムズジャパン社製の無電極ＵＶ照射装置Ｆ３００Ｓ/ＬＣ−６Ｂを用い、Ｈバルブ、１３００ｍＷ／ｃｍ２、３００ｍＪ／ｃｍ２の条件で、ＰＥＴフィルムを２５ｍｍ幅にカットした評価用サンプルを照射して粘着層を光硬化させた後、上記条件で剥離強度を測定し、０．１Ｎ以下を○、０．１Ｎ超を×とした。
【００４２】
糊残り：剥離強度測定後の評価用サンプルを用い、ガラス面側に粘着剤が付着しているかを目視にて評価し、糊残り無しを○、糊残り有りを×とした。
【００４３】
評価結果 
表２
2019194286.tif 000003
【００４４】
実施例の各光硬化性粘着樹脂組成物はＵＶ硬化前後の剥離強度、糊残りいずれの評価においても良好な結果を得た。
【００４５】
一方、単官能アクリレートを使用した比較例１はＵＶ硬化後に糊残りがあり、ＰＭＭＡとＰＢＡのジブロック共重合体を使用した比較例２は乾燥後に製膜できず、ポリメチルメタクリレートを用いた比較例３及びポリイソブチルメタクリレートを用いた比較例４は溶媒である酢酸エチルに溶解せず、ブチルメタクリレートとメチルメタクリレートの共重合体を用いた比較例５はＵＶ硬化前の粘着力が弱くまた糊残りも有り、いずれも本願発明に適さないものであった。
【産業上の利用可能性】
【００４６】
本願発明の光硬化性粘着樹脂組成物は、電子部品の製造工程で用いるキャリアテープもしくはダイシングテープとして有用である。